(57)【要約】【課題】焼付け塗装前の強度が高くなる室温時効した場合であっても、より高いＢＨ性が発揮できる６０００系アルミニウム合金板を提供する。【解決手段】特定の６０００系アルミニウム合金板の、特定の原子の集合体（クラスタ）中に存在するＭｇとＳｉとの総量（合計量）を制御し、前記原子の集合体中に存在するＭｇとＳｉとの総量を、マトリックスに固溶するＭｇとＳｉとの合計量とのバランスさせた上で確保し、室温時効後のＢＨ性、ＢＨ処理後の耐力を更に向上させる。【選択図】なし【特許請求の範囲】
【請求項１】
質量％で、Ｍｇ：０.２〜２.０％、Ｓｉ：０.３〜２.０％、を含み、残部がＡｌおよび不可避的不純物からなるＡｌ−Ｍｇ−Ｓｉ系アルミニウム合金板であって、３次元アトムプローブ電界イオン顕微鏡により測定された全てのＭｇ原子とＳｉ原子との個数の和をＮtotalとする一方、この３次元アトムプローブ電界イオン顕微鏡により測定された原子の集合体として、Ｍｇ原子かＳｉ原子かのいずれか又は両方を合計で１０個以上含むとともに、これらのＭｇ原子かＳｉ原子のいずれの原子を基準としても、その基準となる原子と隣り合う他の原子のうちのいずれかの原子との互いの距離が０．７５ｎｍ以下である条件を満たす原子集合体の全部に含有された、全てのＭｇ原子とＳｉ原子との個数の和をＮclusterとした時、このＮclusterの前記Ｎtotalに対する割合（Ｎcluster/Ｎtotal）×１００が、１０％以上、３０％以下であることを特徴とする焼付け塗装硬化性に優れたアルミニウム合金板。
【請求項２】
前記アルミニウム合金板が、更に、質量％で、Ｍｎ：０．０１〜１．０％、Ｃｕ：０．０１〜１．５％の１種または２種を含む請求項１に記載の焼付け塗装硬化性に優れたアルミニウム合金板。
【発明の詳細な説明】
【技術分野】
【０００１】
本発明はＡｌ−Ｍｇ−Ｓｉ系アルミニウム合金板に関するものである。本発明で言うアルミニウム合金板とは、熱間圧延板や冷間圧延板などの圧延板であって、溶体化処理および焼入れ処理などの調質が施された後であって、焼付け塗装硬化処理前のアルミニウム合金板を言う。また、以下の記載では、アルミニウムをＡｌとも言う。
【背景技術】
【０００２】
近年、地球環境などへの配慮から、自動車等の車両の軽量化の社会的要求はますます高まってきている。かかる要求に答えるべく、自動車パネル、特にフード、ドア、ルーフなどの大型ボディパネル（アウタパネル、インナパネル）の材料として、鋼板等の鉄鋼材料にかえて、成形性や焼付け塗装硬化性に優れた、より軽量なアルミニウム合金材の適用が増加しつつある。
【０００３】
この内、自動車のフード、フェンダー、ドア、ルーフ、トランクリッドなどのパネル構造体の、アウタパネル (外板) やインナパネル( 内板) 等のパネルには、薄肉でかつ高強度アルミニウム合金板として、Ａｌ−Ｍｇ−Ｓｉ系のＡＡ乃至ＪＩＳ ６０００系 (以下、単に６０００系とも言う) アルミニウム合金板の使用が検討されている。
【０００４】
この６０００系アルミニウム合金板は、Ｓｉ、Ｍｇを必須として含み、特に過剰Ｓｉ型の６０００系アルミニウム合金は、これらＳｉ／Ｍｇが質量比で１以上である組成を有し、優れた時効硬化能を有している。このため、プレス成形や曲げ加工時には低耐力化により成形性を確保するとともに、成形後のパネルの塗装焼付処理などの、人工時効( 硬化) 処理時の加熱により時効硬化して耐力が向上し、パネルとしての必要な強度を確保できる焼付け塗装硬化性（以下、ベークハード性＝ＢＨ性、焼付硬化性とも言う) がある。
【０００５】
また、６０００系アルミニウム合金板は、Ｍｇ量などの合金量が多い他の５０００系アルミニウム合金などに比して、合金元素量が比較的少ない。このため、これら６０００系アルミニウム合金板のスクラップを、アルミニウム合金溶解材 (溶解原料) として再利用する際に、元の６０００系アルミニウム合金鋳塊が得やすく、リサイクル性にも優れている。
【０００６】
ただ、このような６０００系アルミニウム合金板であっても、ＢＨ後の強度レベルは未だ不十分であり、薄肉による軽量化を達成するために更なる高強度化が求められている。すなわち、自動車の骨格部材あるいは構造部材である、センターピラーなどのピラー類やサイドアームなどのアーム類、あるいはバンパレインフォースメントやドアビームなどの補強材に、薄板の状態で使用するには、ＢＨ後の強度が不足している課題がある。これは、自動車以外の骨格部材や構造部材に薄板で使用する場合も同様である。
【０００７】
従来から、６０００系アルミニウム合金のＢＨ性の向上については、種々の提案がなされている。例えば、特許文献１では、溶体化および焼入れ処理時に、冷却速度を段階的に変化させることにより、製造後の室温での強度変化を抑制してＢＨ性を得る提案がなされている。また、特許文献２では、溶体化および焼入れ処理後、６０分以内に、５０〜１５０℃の温度に１０〜３００分保持することにより、ＢＨ性と形状凍結性を得る提案がなされている。また、特許文献３には、溶体化および焼入れ処理の際に、１段目の冷却温度とその後の冷却速度を規定することで、ＢＨ性と形状凍結性を得る提案がなされている。
【０００８】
また、特許文献４では溶体化焼入れ後の熱処理でＢＨ性を向上させることが提案されている。特許文献５ではＤＳＣ（Differential scanning calorimetry、示差走査熱量測定）法の吸熱ピーク規定によるＢＨ性向上が提案されている。特許文献６では同じくＤＳＣの発熱ピーク規定によるＢＨ性向上が提案されている。しかし、これら特許文献１〜６は、６０００系アルミニウム合金板のＢＨ性に直接影響するクラスタ（原子の集合体）については、あくまでその挙動を間接的に類推するものに過ぎなかった。
【０００９】
これに対して、特許文献７では、６０００系アルミニウム合金板のＢＨ性に影響するクラスタ（原子の集合体）を直接測定して、規定する試みがなされている。すなわち、６０００系アルミニウム合金板の組織を１００万倍の透過型電子顕微鏡によって分析した際に観察されるクラスタ（原子の集合体）の内、円等価直径が１〜５ｎｍの範囲のクラスタの平均数密度を４０００〜３００００個／μｍ2 の範囲で規定して、ＢＨ性に優れ、室温時効を抑制したものとしている。
【００１０】
また、特許文献８では、ＢＨ性に大きく関わる前記クラスタを、後述する３ＤＡＰにより直接測定して、Ｍｇ原子とＳｉ原子とが特定の関係にあるクラスタがＢＨ性と相関することを知見した。そして、これらの条件を満たす原子の集合体の数密度を増すことによって、室温時効後に車体塗装焼付け処理された場合でも、高いＢＨ性が発揮できることを知見した。
【先行技術文献】
【特許文献】
【００１１】
【特許文献１】特開2000-160310号公報
【特許文献２】特許第3207413号公報
【特許文献３】特許第2614686号公報
【特許文献４】特開平4-210456号公報
【特許文献５】特開平10-219382号公報
【特許文献６】特開2005-139537号公報
【特許文献７】特開2009-242904号公報
【特許文献８】特開2012−193399号公報
【発明の概要】
【発明が解決しようとする課題】
【００１２】
しかし、これら特許文献７、８によっても、焼付け塗装後の耐力は２３０ＭＰａ未満程度であり、アルミニウム合金板の薄肉化が要求される中で、ＢＨ性、ＢＨ後の強度が不十分であった。
【００１３】
これは、これら従来技術が、原子の集合体（クラスタ）について、特性やＤＳＣ測定による間接的な挙動を類推しているか、またはＴＥＭ観察にて評価した比較的大きな原子の集合体の大きさや数密度を制御するにとどまっていることにもよる。すなわち、これら従来技術が、原子の集合体を詳細に評価できていないため、原子集合体の緻密な制御が不十分であったことにもよる。
【００１４】
このような課題に鑑み、本発明の目的は、組織中の原子の集合体をより詳細に評価することによって、室温時効後の車体塗装焼付け処理であっても、高いＢＨ性が発揮できる６０００系アルミニウム合金板を提供することである。
【課題を解決するための手段】
【００１５】
この目的を達成するために、本発明の焼付け塗装硬化性に優れたアルミニウム合金板の要旨は、質量％で、Ｍｇ：０.２〜２.０％、Ｓｉ：０.３〜２.０％、を含み、残部がＡｌおよび不可避的不純物からなるＡｌ−Ｍｇ−Ｓｉ系アルミニウム合金板であって、３次元アトムプローブ電界イオン顕微鏡により測定された全てのＭｇ原子とＳｉ原子との個数の和をＮtotalとする一方、この３次元アトムプローブ電界イオン顕微鏡により測定された原子の集合体として、Ｍｇ原子かＳｉ原子かのいずれか又は両方を合計で１０個以上含むとともに、これらのＭｇ原子かＳｉ原子のいずれの原子を基準としても、その基準となる原子と隣り合う他の原子のうちのいずれかの原子との互いの距離が０．７５ｎｍ以下である条件を満たす原子集合体の全部に含有された、全てのＭｇ原子とＳｉ原子との個数の和をＮclusterとした時、このＮclusterの前記Ｎtotalに対する割合（Ｎcluster/Ｎtotal）×１００が、１０％以上、３０％以下であることとする。
【発明の効果】
【００１６】
本発明では、敢えて焼付け塗装前の強度を高くしつつ、ＢＨ性を高くする。これに対して、前記従来技術では、焼付け塗装前の前記自動車パネルへの素材板のプレス成形性を確保するために、焼付け塗装前の強度を敢えて低くしつつ、焼付け塗装での強度増加（ＢＨ性）を高くしてきた。
【００１７】
しかし、このように焼付け塗装前の強度が低くては、焼付け塗装での強度増加（ＢＨ性）にも、当然限界や制約がある。このため、ＢＨ後の耐力はせいぜい２３０ＭＰａ未満程度であり、アルミニウム合金板の薄肉化が要求される中で、前記自動車あるいは自動車以外の、骨格部材あるいは構造部材、補強材に使用するには、ＢＨ性、すなわちＢＨ後の強度が不十分であった。
【００１８】
ただ、一方で、焼付け塗装前の強度を高くするために、室温時効を行うと、ＢＨ性が低下してしまうため、焼付け塗装後の強度（ＢＨ性）を大きくできないという矛盾が生じる。
【００１９】
この矛盾を解消し、焼付け塗装前の強度を高くしつつ、ＢＨ性を高くするために、本発明では、前記の通り規定した原子の集合体（クラスタ）中に存在するＭｇとＳｉとの総量（合計量）を制御する。言い換えると、前記の通り規定した原子の集合体（クラスタ）中に存在するＭｇ原子とＳｉ原子との総量を、マトリックスに固溶するＭｇとＳｉとの合計量とのバランスさせた上で確保すれば、焼付け塗装前の強度を高くしつつ、ＢＨ性を高くできる。
【００２０】
６０００系アルミニウム合金板に含まれるＭｇとＳｉは、本発明で規定した原子の集合体とマトリックスへの固溶以外の態様として、規定よりも粗大な原子の集合体か、更に粗大な析出物あるいは金属間化合物に含まれて存在する可能性がある。これに対して、前記の通り規定した原子の集合体（クラスタ）中に存在するＭｇとＳｉとの合計量を、マトリックスに固溶するＭｇとＳｉとの合計量とのバランスの上で制御すれば、ＭｇとＳｉとに起因する、粗大な原子の集合体か、更に粗大な析出物あるいは金属間化合物自体を減らすことにもつながる。
【００２１】
これらの複合効果によって、本発明では、焼付け塗装前の強度を高くした場合であっても、より高いＢＨ性が発揮できる６０００系アルミニウム合金板を提供できる。
【発明を実施するための形態】
【００２２】
以下に、本発明の実施の形態につき、要件ごとに具体的に説明する。
【００２３】
クラスタ(原子の集合体)：
先ず、本発明でいうクラスタの意味につき説明する。本発明でいうクラスタとは、後述する３ＤＡＰにより測定される原子の集合体（クラスタ）を言い、以下の記載では主としてクラスタと表現する。６０００系アルミニウム合金においては、溶体化および焼入れ処理後に、室温保持、あるいは５０〜１５０℃の熱処理中に、Ｍｇ、Ｓｉがクラスタと呼ばれる原子の集合体を形成することが知られている。但し、これら室温保持と５０〜１５０℃の熱処理中とで生成するクラスタは、全くその挙動（性質）が異なる。
【００２４】
室温保持で形成されるクラスタは、その後の人工時効又は焼付塗装処理において強度を上昇させるＧＰゾーン或いはβ´相の析出を抑制する。一方、５０〜１５０℃で形成されるクラスタ（或いはＭｇ／Ｓｉクラスタ）は、逆に、ＧＰゾーン或いはβ´相の析出を促進することが示されている（例えば、山田ら：軽金属ｖｏｌ．５１、第２１５頁に記載）。
【００２５】
ちなみに、前記特許文献７では、その段落００２１〜００２５にかけて、これらのクラスタが、従来では、比熱測定や３ＤＡＰ（３次元アトムプローブ）等によって解析されていると記載されている。そして、同時に、３ＤＡＰによるクラスタの解析では、観察されることによって、クラスタ自体の存在は裏付けられても、本発明で規定する前記クラスタのサイズや数密度までは不明或いは限定的にしか測定できなかったと記載されている。
【００２６】
確かに、６０００系アルミニウム合金において、前記クラスタを３ＤＡＰ（３次元アトムプローブ）によって解析する試みは従来からされている。しかし、前記特許文献７の記載する通り、クラスタ自体の存在は裏付けられても、そのクラスタのサイズや数密度までは不明であった。これは、３ＤＡＰにより測定される原子の集合体（クラスタ）のうちの、どのクラスタとＢＨ性とが大きく相関するのか不明であり、ＢＨ性に大きく関わる原子の集合体がどれであるのか不明であったことによる。
【００２７】
これに対して、本発明者らは、前記特許文献８において、ＢＨ性に大きく関わるクラスタを明確化した。すなわち、３ＤＡＰにより測定されるクラスタのうち、前記規定の通り、Ｍｇ原子かＳｉ原子かを合計で特定以上含み、これらに含まれる隣り合う原子同士の互いの距離が特定以下であるような特定のクラスタと、ＢＨ性とが大きく相関することを知見した。そして、これらの条件を満たす原子の集合体の数密度を増すことによって、室温時効後に車体塗装焼付け処理された場合でも、高いＢＨ性が発揮できることを知見した。
【００２８】
具体的には、前記特許文献８において、質量％で、Ｍｇ：０.２〜２.０％、Ｓｉ：０.３〜２.０％、を含み、残部がＡｌおよび不可避的不純物からなるＡｌ−Ｍｇ−Ｓｉ系アルミニウム合金板であって、３次元アトムプローブ電界イオン顕微鏡により測定された原子の集合体として、その原子の集合体が、Ｍｇ原子かＳｉ原子かのいずれか又は両方を合計で３０個以上含み、これらに含まれるＭｇ原子かＳｉ原子のいずれの原子を基準としても、その基準となる原子と隣り合う他の原子のうちのいずれかの原子との互いの距離が０．７５ｎｍ以下であり、これらの条件を満たす原子の集合体を１.０×１０5個／μｍ3以上の平均数密度で含む、焼付け塗装硬化性に優れたアルミニウム合金板として出願した。
【００２９】
この特許文献８によれば、Ｍｇ原子かＳｉ原子かのいずれか又は両方を合計で３０個以上含み、互いに隣り合う原子同士の距離が０．７５ｎｍ以下であるクラスタの存在が、ＢＨ性を向上させる。そして、これらクラスタを一定量以上存在させることで、室温時効したＡｌ―Ｍｇ―Ｓｉ系アルミニウム合金板を、１５０℃×２０分の低温、短時間化された車体塗装焼付け処理の場合であっても、より高いＢＨ性を発揮させることができるとしている。
【００３０】
これに対して、本発明者らは、３ＤＡＰにより測定されるクラスタのうち、前記クラスタを多く存在させることは、確かにＢＨ性を向上させるものの、それだけではまだ向上効果が十分ではないことを知見した。言い換えると、前記クラスタを多く存在させることは、ＢＨ性向上の前提条件（必要条件）ではあるものの、必ずしも十分条件ではないことを知見した。
【００３１】
このため、本発明者らは、特願２０１１−１９９７６９号（平成２３年９月１３日出願）を出願した。すなわち、前記特定の条件を満たす原子の集合体を６.０×１０２３個／ｍ3以上の平均数密度で含むことを前提に、これらの条件を満たす原子の集合体のうち、最大となる円相当径の半径が１.５ｎｍ未満のサイズの原子の集合体の平均数密度を１０．０×１０２３個／ｍ3以下に規制する一方、この最大となる円相当径の半径が１.５ｎｍ未満のサイズの原子の集合体の平均数密度aと、最大となる円相当径の半径が１.５ｎｍ以上のサイズの原子の集合体の平均数密度bとの比a／bが３.５以下となるように、前記最大となる円相当径の半径が１.５ｎｍ以上のサイズの原子の集合体を含むこととした。
【００３２】
この出願は、Ｍｇ原子かＳｉ原子かのいずれか又は両方を含むクラスタには当然ながら、そのサイズ（大きさ）の違い（分布）があり、クラスタの大きさによるＢＨ性への作用の大きな違いがあるという考え方に基づく。比較的小さなサイズのクラスタはＢＨ性を阻害する一方で、比較的大きなサイズのクラスタはＢＨ性を促進するという、クラスタの大きさによるＢＨ性への作用の正反対の違いがある。これに基づけば、前記特定のクラスタのうち、比較的小さなサイズのクラスタを少なくし、比較的大きなサイズのクラスタを多くすれば、よりＢＨ性が向上できることとなる。比較的小さなサイズのクラスタは、ＢＨ処理時（人工時効硬化処理時）には消滅するものの、却って、このＢＨ時に、強度向上に効果の高い大きなクラスタの析出を阻害してＢＨ性を低くしていると推考される。一方で、比較的大きなサイズのクラスタは、ＢＨ処理時に成長して、ＢＨ処理時の析出物の析出を促進して、ＢＨ性を高くすると推考される。
【００３３】
ただ、その後の研究によって、この比較的大きなサイズのクラスタであっても、大きすぎるクラスタは、ＢＨ処理時に成長すると、サイズが大きくなりすぎてしまい、逆にＢＨ性を低下させるとともに、ＢＨ処理前の強度が高くなりすぎてしまい、加工性が劣化することも見出した。つまり、加工性を劣化させずにＢＨ性を高くするためには、最適なサイズのクラスタが存在する。前記特定の原子の集合体のサイズの分布状態は重要だが、これら前記特定の原子の集合体の平均サイズである円相当径の平均半径と、この円相当径の半径の標準偏差とがＢＨ性に大きく影響することも知見した。この内容を、本発明者らは、更に特願２０１２−０５１８２１号（平成２４年３月８日出願）として出願した。この特願２０１２−０５１８２１号では、クラスタの円相当径の平均半径が１.２ｎｍ以上、１.５ｎｍ以下であるとともに、この円相当径の半径の標準偏差を０．３５ｎｍ以下として、最適なサイズのクラスタのみを生成させている。
【００３４】
本発明は、その後の更なる研究により、前記した原子の集合体（クラスタ）と固溶しているＭｇ、Ｓｉ量のバランスもＢＨ性およびＢＨ処理後の強度に大きく影響することを知見してなされたものである。すなわち、本発明は、前記規定条件を満たす原子の集合体に含有しているＭｇ、Ｓｉ原子とマトリックスに存在するＭｇ、Ｓｉの割合を制御することによって、焼付け塗装前の強度を高くしつつ、ＢＨ性を高くできるという知見に基づいている。
【００３５】
（本発明のクラスタ規定）
以下に、本発明の前提となるクラスタの規定につき具体的に説明する。
本発明がクラスタを規定するアルミニウム合金板は、前記した通り、熱間圧延板や冷間圧延板などの圧延板であって、溶体化処理および焼入れ処理などの調質が施された後であって、焼付け塗装硬化処理前のアルミニウム合金板を言う。ただ、前記自動車部材などとして成形されるには、板の製造後０.５〜４ヶ月間程度の比較的長期に亙って室温放置されることが多い。このため、この長期に亘って室温放置された後の板の組織状態であっても、本発明で規定する組織とすることが好ましい。この点、長期の室温経時後の特性を問題とする場合には、１００日程度の室温経時後では特性が変化せず、組織も変化していないことが予想されるため、十分に室温経時が進行した、前記一連の調質が施された後、１００日以上が経過した後の板の組織と特性を、調査および評価することがより好ましい。
【００３６】
（本発明のクラスタの定義）
このようなアルミニウム合金板の任意の板厚中央部における組織を、３次元アトムプローブ電界イオン顕微鏡により測定する。この測定された組織に存在するクラスタとして、本発明では、先ず、そのクラスタが、Ｍｇ原子かＳｉ原子かのいずれか又は両方を合計で１０個以上含むものとする。なお、この原子の集合体に含まれるＭｇ原子やＳｉ原子の個数は多いほどよく、その上限は特に規定しないが、製造限界からすると、このクラスタに含まれるＭｇ原子やＳｉ原子の個数の上限は概ね１００００個程度である。
【００３７】
前記特許文献８では、そのクラスタが、Ｍｇ原子かＳｉ原子かのいずれか又は両方を合計で３０個以上含むものとしている。しかし、本発明は、前記した通り、比較的小さなサイズのクラスタはＢＨ性を阻害するので、これを規制して少なくする。このため、この規制すべき比較的小さなサイズのクラスタを、測定可能な範囲で制御するために、Ｍｇ原子かＳｉ原子かのいずれか又は両方を合計で１０個以上含むものと規定する。
【００３８】
本発明では、前記特許文献８と同様に、さらに、これらクラスタに含まれるＭｇ原子かＳｉ原子のいずれの原子を基準としても、その基準となる原子と隣り合う他の原子のうちのいずれかの原子との互いの距離が０．７５ｎｍ以下であるものを、本発明で規定する（本発明の規定を満たす）原子の集合体（クラスタ）とする。この互いの距離０．７５ｎｍは、ＭｇやＳｉの互いの原子間の距離が近接し、室温時効後のＢＨ性向上効果がある大きなサイズのクラスタの数密度を保障し、逆に、小さなサイズのクラスタを規制し、数密度を少なく制御するために定めた数値である。本発明者らは、これまでに車体塗装焼付け処理で高いＢＨ性を発揮できるアルミ合金板と原子レベルの集合体の関係を詳細に検討した結果、上記定義で規定される原子集合体の数密度が大きいことが、高いＢＨ性を発揮する組織形態であることを実験的に見出した。従って、原子間の距離０．７５ｎｍの技術的意味合いは十分に明らかになっていないが、高いＢＨ性を発揮する原子集合体の数密度を厳密に保証するために必要であり、そのために定めた数値である。
【００３９】
本発明で規定するクラスタは、Ｍｇ原子とＳｉ原子とを両方含む場合が最も多いものの、Ｍｇ原子を含むがＳｉ原子を含まない場合や、Ｓｉ原子を含むがＭｇ原子を含まない場合を含む。また、Ｍｇ原子やＳｉ原子だけで構成されるとは限らず、これらに加えて、非常に高い確率でＡｌ原子を含む。
【００４０】
更に、アルミニウム合金板の成分組成によっては、合金元素や不純物として含む、Ｆｅ、Ｍｎ、Ｃｕ、Ｃｒ、Ｚｒ、Ｖ、Ｔｉ、ＺｎあるいはＡｇなどの原子がクラスタ中に含まれ、これらその他の原子が３ＤＡＰ分析によりカウントされる場合が必然的に生じる。しかし、これらその他の原子（合金元素や不純物由来）がクラスタに含まれるとしても、Ｍｇ原子やＳｉ原子の総数に比べると少ないレベルである。それゆえ、このような、その他の原子をクラスタ中に含む場合でも、前記規定（条件）を満たすものは、本発明のクラスタとして、Ｍｇ原子やＳｉ原子のみからなるクラスタと同様に機能する。したがって、本発明で規定するクラスタは、前記した規定さえ満足すれば、他にどんな原子を含んでも良い。
【００４１】
また、本発明の「これらに含まれるMg原子かSi原子のいずれの原子を基準としても、その基準となる原子と隣り合う他の原子のうちのいずれかの原子との互いの距離が０．７５ｍｍ以下である」とは、クラスタに存在する全てのＭｇ原子やＳｉ原子が、その周囲に互いの距離が０．７５ｎｍ以下であるＭｇ原子やＳｉ原子を少なくとも１つ有しているという意味である。
【００４２】
本発明のクラスタにおける、原子同士の距離の規定は、これらに含まれるＭｇ原子かＳｉ原子のいずれの原子を基準としても、その基準となる原子と隣り合う他の原子のうちの全ての原子の距離が各々全て０．７５ｎｍ以下にならなくてもよく、反対に、各々全て０．７５ｎｍ以下になっていてもよい。言い換えると、距離が０．７５ｎｍを超える他のＭｇ原子やＳｉ原子が隣り合っていても良く、特定の（基準となる）Ｍｇ原子かＳｉ原子の周りに、この規定距離（間隔）を満たす、他のＭｇ原子かＳｉ原子が最低１個あればいい。
【００４３】
そして、この規定距離を満たす隣り合う他のＭｇ原子かＳｉ原子が１個ある場合には、距離の条件を満たす、カウントすべきＭｇ原子かＳｉ原子の数は、特定の（基準となる）Ｍｇ原子かＳｉ原子を含めて２個となる。また、この規定距離を満たす隣り合う他のＭｇ原子かＳｉ原子が２個ある場合には、距離の条件を満たす、カウントすべきＭｇ原子かＳｉ原子の数は、特定の（基準となる）Ｍｇ原子かＳｉ原子を含めて３個となる。
【００４４】
以上説明したクラスタは、前記し、また詳しくは後述する、圧延後の調質における、溶体化および焼入れ処理後の再加熱処理によって生成させるクラスタである。すなわち、本発明でのクラスタは、溶体化および焼入れ処理後の再加熱処理によって生成させる原子の集合体であって、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下のクラスタである。
【００４５】
（クラスタ中のＭｇとＳｉの量）
本発明では、以上のように定義される（前提条件を満たす）クラスタであって、前記アルミニウム合金板全体に含まれる、クラスタ全部の中に存在するＭｇとＳｉとの原子の総量を、前記アルミニウム合金板全体が含有するＭｇとＳｉの合計量との関係で制御する。これは、以上のように定義されるクラスタの中に存在するＭｇとＳｉとの原子の総量と、前記アルミニウム合金板のマトリックスに固溶するＭｇとＳｉとの原子の合計量とのバランスを適切に制御していることとなる。これによって、焼付け塗装の強度を高くしつつ、ＢＨ性を高くできる。
【００４６】
このバランスの制御のために、本発明では、３次元アトムプローブ電界イオン顕微鏡により測定されることを前提に、測定された特定のクラスタ（原子集合体）に含有される全てのＭｇ、Ｓｉ原子の個数の和（総量）であるＮclusterを、測定された全てのＭｇ、Ｓｉ原子の個数の和（総量）であるＮtotalに対して、一定の割合とする。
【００４７】
すなわち、前記ＮclusterのＮtotalに対する割合（Ｎcluster/Ｎtotal）×１００を１０％以上、３０％以下の範囲とする。ここで、この（Ｎcluster/Ｎtotal）×１００で計算されるＮclusterのＮtotalに対する割合は、再現性の点で、後述する実施例の通り、供試板の板厚中央部の複数測定個所での平均（平均割合）とする。
【００４８】
このようなバランスのとれた組織とすることにより、板の製造後に室温保持（室温放置）１００日後において、焼付け塗装後の強度が２２０ＭＰａ以上、ＢＨ性（焼付け塗装処理前後での強度差）９０ＭＰａ超、好ましくは焼付け塗装後の強度２５０ＭＰａ以上、ＢＨ性９０ＭＰａ超、より好ましくは焼付け塗装後の強度２８０ＭＰa以上、ＢＨ性１００ＭＰａ超を実現できる。
【００４９】
ただ、このような組織とＢＨ性との相関性の事実は実験的に見出したもので、その機構は未だ十分には解明できていない。ただ、前記したＮclusterのＮtotalに対する平均割合（Ｎcluster/Ｎtotal）×１００が１０％未満では、アルミニウム合金板に固溶するＭｇとＳｉとが多くなる結果、クラスタによる析出強化が弱くなって、固溶強化の限界から、焼付け塗装前の強度が低くなる。このため、焼付け塗装後の強度も必然的に低くなりやすい。
【００５０】
一方、前記したＮclusterのＮtotalに対する平均割合（Ｎcluster/Ｎtotal）×１００が３０％を超えた場合、クラスタに含有されるＭｇとＳｉ量が多すぎて、アルミニウム合金板に固溶するＭｇとＳｉとが少なくなる。このため、人工時効硬化処理時に生成する強化相（β’’）の数が減って、ＢＨ性が低くなりやすく、このため焼付け塗装後の強度も低くなりやすい。
【００５１】
（クラスタの密度）
前記したＮclusterのＮtotalに対する平均割合（Ｎcluster/Ｎtotal）×１００を１０％〜３０％の範囲内に制御するためには、本発明で規定するクラスタを１.０×１０２４個／ｍ３以上の平均数密度で含むことが好ましい。このクラスタの平均数密度が１.０×１０２４個／ｍ３よりも少なすぎると、クラスタの中に存在するＭｇとＳｉとの総量を前記１０％以上とすることが難しくなる。ちなみに、このクラスタの平均数密度の上限は、その製造限界から決まり、２５.０×１０２４個／ｍ3程度（２.５×１０２５個／ｍ3程度）である。
【００５２】
（３ＤＡＰの測定原理と測定方法）
３ＤＡＰ（３次元アトムプローブ）は、電界イオン顕微鏡（ＦＩＭ）に、飛行時間型質量分析器を取り付けたものである。このような構成により、電界イオン顕微鏡で金属表面の個々の原子を観察し、飛行時間質量分析により、これらの原子を同定することのできる局所分析装置である。また、３ＤＡＰは、試料から放出される原子の種類と位置とを同時に分析可能であるため、原子の集合体の構造解析上、非常に有効な手段となる。このため、公知技術として、前記した通り、磁気記録膜や電子デバイスあるいは鋼材の組織分析などに使用されている。また、最近では、前記した通り、アルミニウム合金板の組織のクラスタの判別などにも使用されている。
【００５３】
この３ＤＡＰでは、電界蒸発とよばれる高電界下における試料原子そのもののイオン化現象を利用する。試料原子が電界蒸発するために必要な高電圧を試料に印加すると、試料表面から原子がイオン化されこれがプローブホールを通りぬけて検出器に到達する。この検出器は、位置敏感型検出器であり、個々のイオンの質量分析（原子種である元素の同定）とともに、個々のイオンの検出器に至るまでの飛行時間を測定することによって、その検出された位置（原子構造位置）を同時に決定できるようにしたものである。したがって、３ＤＡＰは、試料先端の原子の位置及び原子種を同時に測定できるため、試料先端の原子構造を、３次元的に再構成、観察できる特長を有する。また、電界蒸発は、試料の先端面から順次起こっていくため、試料先端からの原子の深さ方向分布を原子レベルの分解能で調べることができる。
【００５４】
この３ＤＡＰは高電界を利用するため、分析する試料は、金属等の導電性が高いことが必要で、しかも、試料の形状は、一般的には、先端径が１００ｎｍφ前後あるいはそれ以下の極細の針状にする必要がある。このため、測定対象となるアルミニウム合金板の板厚中央部などから試料を採取して、この試料を精密切削装置で切削および電解研磨して、分析用の極細の針状先端部を有する試料を作製する。測定方法としては、例えば、Imago Scientific Instruments 社製の「ＬＥＡＰ３０００」を用いて、この先端を針状に成形したアルミニウム合金板試料に、１ｋＶオーダーの高パルス電圧を印加し、試料先端から数百万個の原子を継続的にイオン化して行う。イオンは、位置敏感型検出器によって検出し、パルス電圧を印加されて、試料先端から個々のイオンが飛び出してから、検出器に到達するまでの飛行時間から、イオンの質量分析（原子種である元素の同定）を行う。
【００５５】
更に、電界蒸発が、試料の先端面から順次規則的に起こっていく性質を利用して、イオンの到達場所を示す、２次元マップに適宜深さ方向の座標を与え、解析ソフトウエア「ＩＶＡＳ」を用いて、３次元マッピング（３次元での原子構造：アトムマップの構築）を行う。これによって、試料先端の３次元アトムマップが得られる。この３次元アトムマップを、更に、析出物やクラスタに属する原子を定義する方法であるMaximum Separation Methodを用いて、原子の集合体（クラスタ）の解析を行う。この解析に際しては、Ｍｇ原子かＳｉ原子かのいずれか又は両方の数（合計で１０個以上）と、互いに隣り合うＭｇ原子かＳｉ原子か同士の距離（間隔）、そして、前記特定の狭い間隔（０．７５ｎｍ以下）を有するＭｇ原子かＳｉ原子かの数をパラメータとして与える。
【００５６】
そして、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下であり、これらの条件を満たすクラスタを、本発明の原子の集合体と定義する。
【００５７】
その上で、この条件を満たす全ての原子の集合体に含有されるＭｇとＳｉの原子の個数Ｎclusterを求める。また検出器にて検出された、固溶と原子集合体の両方に含まれる、すなわち、３ＤＡＰによって測定される全てのＭｇとＳｉの原子の個数Ｎtotalを求める。そして、ＮclusterのＮtotalに対する割合を、Ｎcluster/Ｎtotal×１００の式からを求め、この平均値（平均割合）が１０％以上、３０％以下となるように制御する。
【００５８】
（３ＤＡＰによる原子の検出効率）
これら３ＤＡＰによる原子の検出効率は、現在のところ、イオン化した原子のうちの５０％程度が限界であり、残りの原子は検出できない。この３ＤＡＰによる原子の検出効率が、将来的に向上するなど、大きく変動すると、本発明が規定する各サイズのクラスタの平均個数密度（個／μｍ3 ）の３ＤＡＰによる測定結果が変動してくる可能性がある。したがって、この測定に再現性を持たせるためには、３ＤＡＰによる原子の検出効率は約５０％と略一定にすることが好ましい。
【００５９】
(化学成分組成)
次に、６０００系アルミニウム合金板の化学成分組成について、以下に説明する。本発明が対象とする６０００系アルミニウム合金板は、前記した自動車の外板用の板などとして、優れた成形性やＢＨ性、強度、溶接性、耐食性などの諸特性が要求される。このような要求を満足するために、アルミニウム合金板の組成は、質量％で、Ｍｇ：０．２〜２．０％、Ｓｉ：０．３〜２.０％を含み、残部がＡｌおよび不可避的不純物からなるものとする。なお、各元素の含有量の％表示は全て質量％の意味である。
【００６０】
本発明が対象とする６０００系アルミニウム合金板は、ＢＨ性がより優れた、ＳｉとＭｇとの質量比Ｓｉ/ Ｍｇが1 以上であるような過剰Ｓｉ型の６０００系アルミニウム合金板とされるのが好ましい。６０００系アルミニウム合金板は、プレス成形や曲げ加工時には低耐力化により成形性を確保するとともに、成形後のパネルの塗装焼付処理などの、人工時効処理時の加熱により時効硬化して耐力が向上し、必要な強度を確保できる優れた時効硬化能（ＢＨ性）を有している。この中でも、過剰Ｓｉ型の６０００系アルミニウム合金板は、質量比Ｓｉ/ Ｍｇが１未満の６０００系アルミニウム合金板に比して、このＢＨ性がより優れている。
【００６１】
また、本発明では、ＢＨ後の強度をより高強度化するために、これらＭｇ、Ｓｉの主要元素だけではなく、強化元素として同効の、Ｍｎ：０．０１〜１．０％、Ｃｕ：０．０１〜１．５％の１種または２種を含むことが好ましい。本発明では、これらＭｇ、Ｓｉ、Ｃｕ、Ｍｎ以外のその他の元素は基本的には不純物あるいは含まれても良い元素であり、AA乃至JIS 規格などに沿った各元素レベルの含有量 (許容量) とする。
【００６２】
すなわち、資源リサイクルの観点から、本発明でも、合金の溶解原料として、高純度Ａｌ地金だけではなく、Ｍｇ、Ｓｉ、Ｃｕ、Ｍｎ以外のその他の元素を添加元素（合金元素）として多く含む６０００系合金やその他のアルミニウム合金スクラップ材、低純度Ａｌ地金などを多量に使用した場合には、下記のような他の元素が必然的に実質量混入される。そして、これらの元素を敢えて低減する精錬自体がコストアップとなり、ある程度含有する許容が必要となる。また、実質量含有しても、本発明目的や効果を阻害しない含有範囲がある。
【００６３】
したがって、本発明では、Ｍｇ、Ｓｉ、Ｃｕ、Ｍｎ以外のその他の元素を、前記不可避的不純物として、各々以下に規定するAA乃至JIS 規格などに沿った上限量以下の範囲での含有を許容する。より具体的には、Ｆｅ：１．０％以下、より好ましくは０．５％以下、Ｃｒ：０．３％以下、より好ましくは０．１％以下、Ｚｒ：０．３％以下、より好ましくは０．１％以下、Ｖ：０．３％以下、より好ましくは０．１％以下、Ｔｉ：０．０５％以下、より好ましくは０．０３％以下、Ｚｎ：１．０％以下、より好ましくは０．５％以下、Ａｇ：０．２％以下、より好ましくは０．１％以下とする。
【００６４】
これら６０００系アルミニウム合金における、Ｍｇ、Ｓｉ、Ｃｕ、Ｍｎの各元素の含有範囲と意義、あるいは許容量について以下に説明する。
【００６５】
Ｓｉ：０．３〜２.０％
ＳｉはＭｇとともに、本発明で規定する前記クラスタ形成の重要元素である。また、固溶強化と、塗装焼き付け処理などの人工時効処理時に、強度向上に寄与する時効析出物を形成して、時効硬化能を発揮し、自動車のアウタパネルとして必要な強度（耐力）を得るための必須の元素である。更に、本発明６０００系アルミニウム合金板にあって、プレス成形性に影響する全伸びなどの諸特性を兼備させるための最重要元素である。パネルへの成形後の塗装焼き付け処理での優れた時効硬化能を発揮させるためには、Ｓｉ/ Ｍｇを質量比で１．０以上とし、一般に言われる過剰Ｓｉ型よりも更にＳｉをＭｇに対し過剰に含有させた６０００系アルミニウム合金組成とすることが好ましい。
【００６６】
Ｓｉ含有量が少なすぎると、Ｓｉの絶対量が不足するため、本発明で規定する前記クラスタを規定する数密度だけ形成させることができず、塗装焼付け硬化性が著しく低下する。更には、各用途に要求される全伸びなどの諸特性を兼備することができない。一方、Ｓｉ含有量が多すぎると、粗大な晶出物および析出物が形成されて、曲げ加工性や全伸び等が著しく低下する。更に、溶接性も著しく阻害される。したがって、Ｓｉは０．３〜２.０％の範囲とする。好ましくは0.6〜1.2％、より好ましくは0.8〜1.0％の範囲とする。
【００６７】
Ｍｇ：０．２〜２．０％
Ｍｇも、Ｓｉとともに本発明で規定する前記クラスタ形成の重要元素である。また、固溶強化と、塗装焼き付け処理などの前記人工時効処理時に、Ｓｉとともに強度向上に寄与する時効析出物を形成して、時効硬化能を発揮し、パネルとしての必要耐力を得るための必須の元素である。
【００６８】
Ｍｇ含有量が少なすぎると、Ｍｇの絶対量が不足するため、本発明で規定する前記クラスタを規定する数密度だけ形成させることができず、塗装焼付け硬化性が著しく低下する。このためパネルとして必要な耐力が得られない。一方、Ｍｇ含有量が多すぎると、粗大な晶出物および析出物が形成されて、曲げ加工性や全伸び等が著しく低下する。したがって、Ｍｇの含有量は０．２〜２．０％の範囲で、Ｓｉ/ Ｍｇが質量比で１．０以上となるような量とする。好ましくは0.4〜1.0％、より好ましくは0.5〜0.8％の範囲とする。
【００６９】
Ｍｎ：０．０１〜１．０、Ｃｕ：０．０１〜１．５％
Ｍｎ、Ｃｕともに、固溶強化により、焼付け塗装前、焼付け塗装後の両方の強度を向上できる元素である。ＭｎやＣｕの含有量が少なすぎると、十分な固溶強化を得ることができない。一方、ＭｎやＣｕ含有量が多すぎると、粗大な晶出物および析出物が形成されて、曲げ加工性や全伸び等が著しく低下する。したがって、Ｍnの含有量は０．０１〜１．０％の範囲で、好ましくは0.03〜0.5％、より好ましくは0.05〜0.3％、Ｃｕの含有量は０．０１〜１．５％の範囲、好ましくは0.05〜0.8％、より好ましくは0.08〜0.3％となるような量とする。
【００７０】
これらの元素を組み合わせて添加した場合には、人工時効処理での時効析出物形成促進効果、板の結晶粒の微細化効果、固溶強化効果などの複合効果によって、ＢＨ後の強度をより高強度化する作用がある。したがって、特に、ＢＨ後の耐力を２５０ＭＰａ以上に高強度化した場合には、これらの元素を組み合わせて積極的に添加する。その場合に、各々の前記下限含有量以下では添加効果が発揮されず、上限含有量を超えた場合には、却って、粗大な金属間化合物や晶析出物を生成したり、板の圧延性や加工性が低下するなど、板の機械的性質を低下させる。また、曲げ加工性を低下させるなど、高強度パネル材および構造部材としての要求特性も低下させる原因ともなる。
【００７１】
以上説明した以外のその他の元素は基本的には不純物元素であり、AA乃至JIS 規格などに沿った各元素レベルの含有量 (許容量) とする。
【００７２】
（製造方法）
次ぎに、本発明アルミニウム合金板の製造方法について以下に説明する。本発明アルミニウム合金板は、製造工程自体は常法あるいは公知の方法であり、上記６０００系成分組成のアルミニウム合金鋳塊を鋳造後に均質化熱処理し、熱間圧延、冷間圧延が施されて所定の板厚とされ、更に溶体化焼入れなどの調質処理が施されて製造される。
【００７３】
但し、これらの製造工程中で、ＢＨ性を向上させるために本発明のクラスタを制御するためには、後述する通り、溶体化処理および再加熱処理をより適正に制御する必要がある。また、他の工程においても、本発明の規定範囲内に前記クラスタを制御するための好ましい条件もある。
【００７４】
(溶解、鋳造冷却速度)
先ず、溶解、鋳造工程では、上記６０００系成分組成範囲内に溶解調整されたアルミニウム合金溶湯を、連続鋳造法、半連続鋳造法（ＤＣ鋳造法）等の通常の溶解鋳造法を適宜選択して鋳造する。ここで、本発明の規定範囲内にクラスタを制御するために、鋳造時の平均冷却速度について、液相線温度から固相線温度までを３０℃／分以上と、できるだけ大きく（速く）することが好ましい。
【００７５】
このような、鋳造時の高温領域での温度（冷却速度）制御を行わない場合、この高温領域での冷却速度は必然的に遅くなる。このように高温領域での平均冷却速度が遅くなった場合、この高温領域での温度範囲で粗大に生成する晶出物の量が多くなって、鋳塊の板幅方向，厚さ方向での晶出物のサイズや量のばらつきも大きくなる。この結果、本発明の範囲に前記規定クラスタを制御することができなくなる可能性が高くなる。
【００７６】
(均質化熱処理)
次いで、前記鋳造されたアルミニウム合金鋳塊に、熱間圧延に先立って、均質化熱処理を施す。この均質化熱処理（均熱処理）は、組織の均質化、すなわち、鋳塊組織中の結晶粒内の偏析をなくすことを目的とする。この目的を達成する条件であれば、特に限定されるものではなく、通常の1回または1段の処理でも良い。
【００７７】
均質化熱処理温度は、５００℃以上で融点未満、均質化時間は４時間以上の範囲から適宜選択される。この均質化温度が低いと結晶粒内の偏析を十分に無くすことができず、これが破壊の起点として作用するために、伸びフランジ性や曲げ加工性が低下する。この後、直ちに熱間圧延を開始又は、適当な温度まで冷却保持した後に熱間圧延を開始しても、本発明で規定するクラスタ形態を制御することはできる。
【００７８】
この均質化熱処理を行った後、３００℃〜５００℃の間を２０〜１００℃／ｈの平均冷却速度で室温まで冷却し、次いで２０〜１００℃／ｈの平均加熱速度で３５０℃〜４５０℃まで再加熱し、この温度域で熱間圧延を開始することもできる。
【００７９】
この均質化熱処理後の平均冷却速度および、その後の再加熱速度の条件を外れると、粗大なＭｇ−Ｓｉ化合物が形成される可能性が高くなる。
【００８０】
(熱間圧延)
熱間圧延は、圧延する板厚に応じて、鋳塊 (スラブ) の粗圧延工程と、仕上げ圧延工程とから構成される。これら粗圧延工程や仕上げ圧延工程では、リバース式あるいはタンデム式などの圧延機が適宜用いられる。
【００８１】
この際、熱延（粗圧延）開始温度が固相線温度を超える条件では、バーニングが起こるため熱延自体が困難となる。また、熱延開始温度が３５０℃未満では熱延時の荷重が高くなりすぎ、熱延自体が困難となる。したがって、熱延開始温度は３５０℃〜固相線温度、更に好ましくは４００℃〜固相線温度の範囲とする。
【００８２】
(熱延板の焼鈍)
この熱延板の冷間圧延前の焼鈍 (荒鈍) は必ずしも必要ではないが、結晶粒の微細化や集合組織の適正化によって、成形性などの特性を更に向上させる為に実施しても良い。
【００８３】
(冷間圧延)
冷間圧延では、上記熱延板を圧延して、所望の最終板厚の冷延板 (コイルも含む) に製作する。但し、結晶粒をより微細化させるためには、冷間圧延率は６０％以上であることが望ましく、また前記荒鈍と同様の目的で、冷間圧延パス間で中間焼鈍を行っても良い。
【００８４】
(溶体化および焼入れ処理)
冷間圧延後、溶体化焼入れ処理を行う。溶体化焼入れ処理については、通常の連続熱処理ラインによる加熱，冷却でよく、特に限定はされない。ただ、各元素の十分な固溶量を得ること、および前記した通り、結晶粒はより微細であることが望ましいことから、５２０℃以上、溶融温度以下の溶体化処理温度に、加熱速度５℃／秒以上で加熱して、０〜１０秒保持する条件で行うことが望ましい。
【００８５】
また、成形性やヘム加工性を低下させる粗大な粒界化合物形成を抑制する観点から、溶体化温度から２００℃までの平均冷却速度が３℃/s以上とすることが望ましい。溶体化の冷却速度が小さいと、冷却中に粗大なＭｇ２Ｓｉおよび単体Ｓｉが生成してしまい、成形性が劣化してしまう。また溶体化後の固溶量が低下し、ＢＨ性が低下してしまう。この冷却速度を確保するために、焼入れ処理は、ファンなどの空冷、ミスト、スプレー、浸漬等の水冷手段や条件を各々選択して用いる。
【００８６】
(再加熱処理)
溶体化焼入れ処理後に再加熱処理を行う。この再加熱処理は２段階で行い、１段目を到達温度（加熱温度）１００〜２５０℃の温度範囲で保持時間数秒から数分の範囲で行う。１段目の再加熱処理後の冷却は、放冷でも、生産の効率化のために前記溶体化焼入れ時の冷却手段を用いて強制急冷しても良い。ついで、２段目の再加熱を到達温度（加熱温度）７０〜１３０℃の温度範囲で保持時間３〜２４ｈｒの範囲で行う。
【００８７】
このような再加熱処理条件から外れた場合、前記した原子の集合体に含有されるＭｇとＳｉとを合計した平均含有量を、アルミニウム合金板が含有するＭｇとＳｉとを合計した含有量の１０％以上、３０％以下とすることが難しくなる。例えば、１段目の再加熱の到達温度が１００℃未満、あるいは２段目の再加熱の到達温度が７０℃未満であると、ＢＨ性を促進するＭｇ−Ｓｉクラスタが十分に生成されない。一方、再加熱の到達温度が高すぎると、クラスタとは異なるβ’’やβ’などの金属間化合物相が一部形成するため、クラスタの数密度が未満となりやすく、ＢＨ性が低くなりすぎてしまう。またβ’’やβ’が原因で、成形性が悪くなりやすい。
【００８８】
前記２段目の再加熱処理後の室温までの冷却は、放冷でも、生産の効率化のために前記焼入れ時の冷却手段を用いて強制急冷しても良い。すなわち、本発明で規定するサイズが均等あるいは類似のクラスタを前記温度保持処理によって出尽くさせているため、従来の再加熱処理のような強制急冷や、数段にわたる複雑な平均冷却速度の制御は不要である。
【００８９】
以下、実施例を挙げて本発明をより具体的に説明するが、本発明はもとより下記実施例によって制限を受けるものではなく、前・後記の趣旨に適合し得る範囲で適当に変更を加えて実施することも可能であり、それらは何れも本発明の技術的範囲に含まれる。
【実施例】
【００９０】
次に本発明の実施例を説明する。本発明で規定する組成やクラスタ条件が異なる６０００系アルミニウム合金板を、溶体化および焼入れ処理終了後の２段階の再加熱処理条件によって作り分けた。そして、これらの各例の室温に１００日間保持後の組織（クラスタ）と強度、更にこれらの各例の室温に１００日間保持後のＢＨ性（塗装焼付け硬化性）、合わせて曲げ加工性を各々評価した。
【００９１】
各例の６０００系アルミニウム合金板の組成を示す表１中の各元素の含有量の表示において、各元素における数値をブランクとしている表示は、その含有量が検出限界以下で、これらの元素を含まない０％であることを示す。
【００９２】
アルミニウム合金板の具体的な製造条件は以下の通りとした。表１に示す各組成のアルミニウム合金鋳塊を、ＤＣ鋳造法により共通して溶製した。この際、各例とも共通して、鋳造時の平均冷却速度について、液相線温度から固相線温度までを５０℃／分とした。続いて、鋳塊を、各例とも共通して、５４０℃×４時間均熱処理した後、熱間粗圧延を開始した。そして、各例とも共通して、続く仕上げ圧延にて、厚さ３．５ｍｍまで熱延し、熱間圧延板とした。熱間圧延後のアルミニウム合金板を、各例とも共通して、５００℃×１分の荒焼鈍を施した後、冷延パス途中の中間焼鈍無しで加工率７０％の冷間圧延を行い、各例とも共通して、厚さ１．０ｍｍの冷延板とした。
【００９３】
更に、この各冷延板を、各例とも共通して、５６０℃の硝石炉にて溶体化処理を行い、目標温度に到達後１０秒保持し、水冷にて焼入れ処理した。この焼入れ処理が終了後、表２に示す各条件にて、１００〜２５０℃での１段目の予備時効処理を行い、室温まで水冷を行った。その後７０〜１３０℃にて２段目の予備時効処理を行い、室温まで水冷にて冷却した。ここで、本実施例では、1段目および２段目の再加熱処理の後に、各々水冷にて冷却を行っているが、この冷却は放冷であっても同様の組織が得られる。
【００９４】
これらの調質処理後１００日間室温で放置した後の各板から供試板 (ブランク) を切り出し、各供試板の組織、強度（ＡＳ耐力）を測定した。前記３ＤＡＰを用いた組織観察はこの調質処理後１００日間後の試料についてのみ実施した。これらの結果を表３に示す。
【００９５】
（クラスタ）
先ず、前記１００日間室温時効後の供試板の板厚中央部の板厚方向断面における組織を前記３ＤＡＰ法により分析し、本発明で規定するクラスタの数密度（×１０２４個／ｍ３）を求めた。また、この３ＤＡＰ法により測定された全てのＭｇ原子とＳｉ原子との個数の和Ｎtotalを求めた。更に、この３ＤＡＰ法により測定された、本発明で規定するクラスタ（Ｍｇ原子かＳｉ原子かのいずれか又は両方を合計で１０個以上含むとともに、これらに含まれるＭｇ原子かＳｉ原子のいずれの原子を基準としても、その基準となる原子と隣り合う他の原子のうちのいずれかの原子との互いの距離が０．７５ｎｍ以下である条件を満たす原子集合体）に含有された全てのＭｇ原子とＳｉ原子との個数の和Ｎclusterを求めた。そして、このＮclusterのＮtotalに対する割合を、（Ｎcluster/Ｎtotal）×１００の式から各々求めた。これらの結果を表３に示す。なお、表３では、前記本発明規定のクラスタ条件のうち、Ｍｇ原子かＳｉ原子かのいずれか又は両方を合計で１０個以上含みを、単に「Ｍｇ、Ｓｉ原子１０個以上」と簡略化して記載している。また、これらに含まれるＭｇ原子かＳｉ原子のいずれの原子を基準としても、その基準となる原子と隣り合う他の原子のうちのいずれかの原子との互いの距離が０．７５ｎｍ以下を、単に「距離０．７５ｎｍ以下」と簡略化して記載している。
【００９６】
これらの３ＤＡＰ法による測定は、厚さ１mmの供試板から、幅方向に１mmずつ間隔をあけて、長さ30mm×幅1mm×厚さ1mmの角柱を精密切削装置で３本切りだし、その後電解研磨により、角柱を細く加工し、先端の半径が50nmの針状試料を作製した。このため測定箇所は、板厚の中心部近傍を測定していることになる。この先端を針状に成形したアルミニウム合金板試料をImago Scientific Instruments 社製の「ＬＥＡＰ３０００」を用いて３ＤＡＰ測定を行い、前記３本の角柱のそれぞれのＮclusterのＮtotalに対する割合を求めて平均化した。したがって、本実施例でのＮclusterのＮtotalに対する割合の値は、測定数Ｎ＝３の平均値である。ちなみに3ＤＡＰ法による測定体積はおおよそ1.0×10-22〜10-21ｍｍ3である。
【００９７】
（塗装焼付硬化性）
前記１００日間室温時効後の各供試板の機械的特性として、０.２％耐力（Ａｓ耐力）および、１８５℃×２０分の人工時効硬化処理した後（ＢＨ後）の０.２％耐力（ＢＨ後耐力）を同じく引張試験により求めた。そして、これら０.２％耐力同士の差（耐力の増加量）から各供試板のＢＨ性を評価した。
【００９８】
前記引張試験は、前記各供試板から、各々ＪＩＳＺ２２０１の５号試験片（２５ｍｍ×５０mmＧＬ×板厚）を採取し、室温にて引張り試験を行った。このときの試験片の引張り方向を圧延方向の直角方向とした。引張り速度は、０．２％耐力までは５ｍｍ／分、耐力以降は２０ｍｍ／分とした。機械的特性測定のＮ数は５とし、各々平均値で算出した。なお、前記ＢＨ後の耐力測定用の試験片には、この試験片に、板のプレス成形を模擬した２％の予歪をこの引張試験機により与えた後に、前記ＢＨ処理を行った。
【００９９】
（曲げ加工性）
曲げ加工性は、前記調質処理後１００日間放置後の各供試板について行った。試験は、圧延方向に長軸をとって、幅３０ｍｍ×長さ３５ｍｍの試験片を作成し、ＪＩＳ  Ｚ  ２２４８に準拠して、２０００ｋｇｆの荷重をかけて、曲げ半径２．０ｍｍで９０°のＶ字曲げを行った。
【０１００】
この曲げ部（縁曲部）の、肌荒れ、微小な割れ、大きな割れの発生などの表面状態を目視観察し、以下の基準にて目視評価した。
9：割れなし、肌荒れなし、8；割れなし、僅かに肌荒れ、７；割れなし、肌荒れあり、6；微小な割れが僅かにあり、5；微小な割れあり、4；微小な割れが全面にあり、3；大きな割れ有、2；大きな割れがあり破断寸前、１；破断
【０１０１】
発明例を、表１の合金番号０〜９、表２の番号０、１、７、１３、１９〜２４に各々示す通り、各発明例は、本発明成分組成範囲内で、かつ好ましい条件範囲で製造、調質処理を行なっている。このため、これら各発明例は、表３に示す通り、本発明で規定するクラスタ条件を満たしている。すなわち、前記Ｎcluster/Ｎtotal×100で計算される、原子集合体に含有されるＭｇ、Ｓｉ原子の平均割合が１０％以上、３０％以下である。この結果、各発明例は、表３に示す通り、１００日間などの長期の室温時効後であっても、ＢＨ性に優れ、曲げ加工性に優れている。言い換えると、敢えて焼付け塗装前の強度を高くしても、ＢＨ後の強度が更に高められ、ＢＨ性を更に高くできていることが分かる。
【０１０２】
表２の比較例２〜６、８〜１２、１４〜１８は表１の発明合金例１、２、３を用いている。しかし、これら各比較例は、表２に示す通り、溶体化および焼入れ処理終了後の２段階の再加熱処理条件が好ましい条件から外れている。
比較例２、８、１４は再加熱処理が２段目のみの１段である。
比較例３、９、１５は１段目の再加熱処理温度が低すぎる。
比較例４、１０、１６は１段目の再加熱処理温度が高すぎる。
比較例５、１１、１７は２段目の再加熱処理温度が高すぎる。
比較例６、１２、１８は２段目の再加熱処理温度が低すぎる。
このため、これら各比較例は、表３に示す通り、前記Ｎcluster/Ｎtotal×100で計算される、原子集合体に含有されるＭｇ、Ｓｉ原子の平均割合が１０％以上、３０％以下から外れている。この結果、同じ合金組成である発明例１、２、３に各々比較して、ＢＨ性およびＢＨ後の強度が劣っている。
【０１０３】
また、表２の比較例２５〜３２は、前記調質処理を含めて好ましい範囲で製造しているものの、表１の合金番号１０〜１７を用いており、必須元素のＭｇあるいはＳｉの含有量が各々本発明範囲を外れているか、あるいはＭｎ，Ｃｕ、不純物元素量が多すぎる。この結果、これら比較例は、表３に示す通り、各発明例に比して、ＢＨ性やヘム加工性が各々劣っている。
【０１０４】
比較例２５は表1の合金１０であり、Ｓｉが少なすぎる。
比較例２６は表1の合金１１であり、Ｓｉが多すぎる。
比較例２７は表1の合金１２であり、Ｆｅが多すぎる。
比較例２８は表1の合金１３であり、Ｍｎが多すぎる。
比較例２９は表1の合金１４であり、Ｃuが多すぎる。
比較例３０は表1の合金１５であり、Ｃrが多すぎる。
比較例３１は表1の合金１６であり、ＴiとＺｎが多すぎる。
比較例３２は表1の合金１７であり、ＺｒとＶが多すぎる。
【０１０５】
以上の実施例の結果から、焼付け塗装前の強度が高くなる場合であっても、より高いＢＨ性、ＢＨ後耐力が発揮できるためには、前記本発明で規定するクラスタの条件を満たす必要性があることが裏付けられる。また、このようなクラスタ条件やＢＨ性などを得るための、本発明における成分組成の各要件あるいは好ましい製造条件の臨界的な意義乃至効果も裏付けられる。
【０１０６】
【表１】
2014152381.tif 000002
【０１０７】
【表２】
2014152381.tif 000003
【０１０８】
【表３】
2014152381.tif 000004
【産業上の利用可能性】
【０１０９】
本発明によれば、焼付け塗装前の強度が高くなる室温時効した場合であっても、より高いＢＨ性が発揮できる６０００系アルミニウム合金板を提供できる。この結果、自動車用のパネル材をはじめ、自動車の骨格部材あるいは構造部材である、センターピラーなどのピラー類やサイドアームなどのアーム類、あるいはバンパレインフォースメントやドアビームなどの補強材、更には、自動車以外の骨格部材や構造部材に薄板で使用する場合に好適である。